СПОСОБ ИЗГОТОВЛЕНИЯ ПОРШНЕВОГО КОЛЬЦА С ВНЕДРЕННЫМИ ЧАСТИЦАМИ

1. Способ изготовления поршневого кольца, включающий следующие этапы:
a. получение расплава исходных материалов чугунной или стальной отливки;
b. добавление в расплав керамических частиц, причем керамические частицы имеют меньшую плотность, чем расплав;
c. заливку расплава в предварительно подготовленную форму, причем форма допускает отливку только одного кольца; и
d. охлаждение расплава, причем скорость охлаждения поддерживают таким образом, что промежуток времени до достижения температуры ликвидуса больше или равен 120 с, при этом форма расположена горизонтально, чтобы обеспечить возможность разделения под действием силы тяжести, так что во время охлаждения керамические частицы собираются по меньшей мере на одной из торцевых сторон поршневого кольца.
3
2. Способ по п.1, отличающийся тем, что керамические частицы имеют плотность меньше 4,0 г/см.
2
3
2
3
3
4
2
2
3. Способ по п.1 или 2, отличающийся тем, что керамические частицы выбирают из группы, содержащей частицы AlO, CrO, FeO, TiO, ZrO и их смеси.
4. Способ по п.1 или 2, отличающийся тем, что керамические частицы имеют средний диаметр от 0,1 до 100 мкм.
5. Способ по п.1 или 2, дополнительно включающий следующие этапы:
e. аустенизация поршневого кольца при температуре выше его температуры Ac3;
f. резкое охлаждение поршневого кольца в соответствующей
охлаждающей среде и
g. выдерживание поршневого кольца при температуре в диапазоне от 400 до 700°C в печи с регулируемой атмосферой.
6. Поршневое кольцо, которое может быть изготовлено способом по любому из пп.1-5.